(57)【要約】【課題】レンズアレイシート及び透過型スクリーンとしての画面の上下左右の視野角、特に上下の視野角を、映像光の色のにじみや、シャープ性の低下や解像度の低下を招くことなく制御することができ、液晶プロジェクションテレビ等の透過型スクリーンに使用される外観性に優れた高精細、高解像度のレンズアレイシートを提供し、温度変化に対して安定した光学特性を示すレンズアレイシートおよびそのレンズアレイシートを用いた透過型スクリーンを提供する。【解決手段】視野角を制御するレンズアレイフィルム３と該レンズアレイフィルム３を支持する透明基材７との間に光拡散性粘着剤層６を設けたレンズアレイシート２において、光拡散性粘着剤層６のバインダー樹脂のガラス転移点（Tg）が２５℃以上であり、該粘着剤層を介して前記レンズアレイフィルム３と透明基材７とが積層されている。【選択図】図１
2007316465.tif 000002
【特許請求の範囲】
【請求項１】
視野角を制御するレンズアレイフィルムと該レンズアレイフィルムを支持する透明基材との間に光拡散性粘着剤層を設けたレンズアレイシートにおいて、光拡散性粘着剤層のバインダー樹脂のガラス転移点（Tg）が２５℃以上であり、該粘着剤層を介して前記レンズアレイフィルムと透明基材とが積層されてなることを特徴とするレンズアレイシート。
【請求項２】
前記光拡散性粘着剤層が、第１の粘着剤層と、第２の粘着剤層とからなる２層構成であって、前記第２の粘着剤層には光拡散剤が混入されており、前記第１の粘着剤層には光拡散剤が混入されていないことを特徴とする請求項１記載のレンズアレイシート。
【請求項３】
前記光拡散性粘着剤層が、第１の粘着剤層と、第２の粘着剤層と、第３の粘着剤層とからなる３層構成であって、中間層の前記第２の粘着剤層には光拡散剤が混入されており、前記第１の粘着剤層および第３の粘着剤層には光拡散剤が混入されていないことを特徴とする請求項１記載のレンズアレイシート。
【請求項４】
前記光拡散性粘着剤層の厚さが、１０〜１００μｍの範囲であることを特徴とする請求項１乃至３のいずれか１項記載のレンズアレイシート。
【請求項５】
請求項１乃至４のいずれか１項記載のレンズアレイシートをフレネルレンズシートと組み合わせてなることを特徴とする透過型スクリーン。
【発明の詳細な説明】
【技術分野】
【０００１】
本発明は、液晶プロジェクションテレビなどに使用するレンズアレイシートおよび透過型スクリーンに関する。
【背景技術】
【０００２】
プロジェクションスクリーンの一般的な形態としては、フレネルレンズとシリンドリカルレンズアレイシートとしてのレンチキュラーレンズシートとの組み合わせからなり、そのスクリーンには、プロジェクターからの投影光を結像（および光拡散させて透過）させて機能する光拡散層が何れかの場所に存在している。
【０００３】
カマボコ状のシリンドリカルレンズを平行にストライプ状に配列したレンズアレイシートであるレンチキュラーレンズシートは、そのシリンドリカルレンズの並設方向（一般には水平方向）である所定の角度範囲には投影光を視野角として広げることができるが、その並設方向と垂直な方向には投影光をほとんど広げることができない。そこで水平方向に光を広げる補助的な役割と垂直方向に光を広げる主役的な役割とを果たすための光拡散層が必要となる。また、光拡散層には、画面の明るさが均一になるように、プロジェクターから投影される入射光の中心点の輝度が局所的に高くなり、シリンドリカルレンズの並設方向に縞状に見える現象であるホットスポットを無くす役割もある。
【０００４】
光拡散機能を付与するために、光透過性樹脂に屈折率の異なる光拡散性微粒子を分散配合するのは公知であり、光拡散特性を得るために以下に例示される様な手法がある。
【０００５】
図４は、液晶プロジェクションテレビなどに使用する従来の透過型スクリーンの構成の１例を示した水平断面図である。図中、１はフレネルレンズアレイ面を表面に備えたフレネルレンズシートであって、このフレネルレンズシート１は、透光性の基材層１ａの片面に、同心円状にフレネル凹凸が形成されたフレネルレンズ層１ｂが設けられて構成されている。そして液晶プロジェクションテレビのテレビジョンプロジェクター（発散投影レンズ系) は基材層１ａ側に所定距離を置いて配置されていて、該プロジェクターからの投影映像光Ｌは、フレネルレンズシート１に投影入射した後、平行な投影映像光Ｌ1 となってフレネルレンズシート１から出射するようになっている。
【０００６】
フレネルレンズトート１のレンズ層１ｂ側には、所定の間隔をおいて、フレネルレンズトート１の平行な投影映像光Ｌ1 を微細に分割して集光光Ｌ2 として集光させ、視野角を制御するためのレンズアレイシートの一例としてレンチキュラーレンズアレイフィルム３を備えたレンチキュラーシート２が平行に設けられていて、これらフレネルレンズシート１とレンチキュラーシート２とからなる透過型スクリーンが構成される。
【０００７】
このレンズアレイシートとしてのレンチキュラーシート２は、図４に示すように、順次積層されたかまぼこ凸状の微細幅のシリンドリカルレンズを平行ストライプ状に配列したシリンドリカルレンズアレイ３ａと基材フィルム３ｂとからなるレンチキュラーレンズアレイフィルム３と、光透過性の感光性樹脂層４と、シリンドリカルレンズアレイ３ａにおける各々シリンドリカルレンズの非集光部（シリンドリカルレンズアレイ３ａのレンズ谷部）に対応して配置した遮光層５と、光透過性の粘着剤層６と、板状の透光性基材７とが、この順に積層されて構成されている。
【０００８】
そして、フレネルレンズシート１とレンチキュラーシート２との２枚のシートは、各々０．３〜３ｍｍの十分に剛性を有する厚さのもので構成され、プロジェクションテレビの
本体に保持枠でセットした場合にスクリーンのたわみや、浮きが生じないようになっている。
【０００９】
そして、板状の透明基材７の内部に光拡散性を有する微粒子８を練り込み、光拡散機能を持たせることにより、レンチキュラーレンズアレイフィルム３のシリンドリカルレンズアレイ３ａの微細な各々シリンドリカルレンズを透過して集光した映像光を拡散させて、透過型スクリーンとしての画面の上下左右の視野角、特に上下の視野角を制御するようにしている。
【００１０】
しかしながら、このような板状の透明基材７の内部に微粒子８を練り込むことによって光拡散させる手法は、前記微粒子８を多用することにより入射光の迷光が発生して、画像の解像度の低下を招くと共に、視覚される映像光（出射光）の光量低下によるコントラストを下げる要因ともなる。また前記微粒子８を透明基材７に分散配合させることにより、レンチキュラーシート２のレンズアレイシートとしての外観不良や、成型精度の低下、強度不足などの問題も生じることになる。また微粒子８を配合する透明基材７には、十分に剛性を有する厚さを確保する必要があるため必要以上に薄くすることが困難であった。
【００１１】
透過型スクリーンとしての画面の上下左右の視野角、特に上下の視野角を制御する方法としては、さらに、板状の透明基材７の出射面側に、光拡散性の微細な凹凸表面を形成したり、新たに光拡散層を塗布形成するか、光拡散フィルムをラミネートするなどの光拡散手法が考えられるが、プロジェクターからの投影光が結像する部分（レンチキュラーレンズアレイフィルム３の各々シリンドリカルレンズ３ａのレンズ山部と相対する面の集光部）となる感光性樹脂層４、又は遮光層５の近傍には光拡散層が配設されておらず、微粒子８を配合した０．３〜３ｍｍの厚さを有する透明基材７が光拡散層を兼ねているため、映像光の色のにじみが起こり、シャープ性の低下や解像度の低下を招くといった問題があった。
【００１２】
以上のような技術的背景を考慮して、例えば特許文献１のような液晶プロジェクションテレビ用に使用される外観性に優れた、高精細、高解像度のレンズアレイシートおよびそのレンズアレイシートを用いた透過型スクリーンが提案されている。
【００１３】
以下に、先行技術の特許文献を記載する。
【特許文献１】特開２００５−２８３９７５  上記特許文献１に記載する透過型スクリーンのレンズアレイシートは、フレネルレンズトート１の平行な投影映像光Ｌ1 を微細に分割して集光光Ｌ2 として集光させ、視野角を制御するためのレンズアレイフィルム（図４のレンズアレイフィルム３に相当）と、そのレンズアレイフィルムを支持する透明基材（図４の透明基材７に相当）との間に光拡散性の粘着剤層（図４の光透過性の粘着剤層６に相当）を設けて、その粘着剤層を介して積層されている構成であるため、その光拡散性の粘着層の厚みを極力薄くすることができ、そのために透過型スクリーンとしての画面の上下左右の視野角、特に上下の視野角を、映像光の色のにじみ、シャープ性の低下や解像度の低下を招くことなく制御することができることから、特に液晶プロジェクションテレビ等の透過型スクリーンに使用される外観性に優れた高精細、高解像度のレンズアレイシートおよび透過型スクリーンを提供できる。
【００１４】
また、レンズアレイフィルム又は／及び支持する基材を剛直で薄い基材を選択することもできるため、従来のような光拡散剤を樹脂製の透光性の支持基板に分散させたものを使用したスクリーンに比べて薄型化を図ることができる。
【００１５】
しかしながら、レンズアレイフィルムと透明基材とを積層接着させる粘着剤は、一般的
にガラス転移点が低く、比較的低い温度で軟化、流動するという特性があり、例えば高分子系粘着剤は、温度変化に対する体積膨張率が大きく、温度の変動に対してその屈折率が大きく変動するという性質がある。そのためバインダー粘着剤と、異なる屈折率の粒子からなる光拡散剤とを分散させた光拡散性粘着層は、温度の変化により、粘着剤のバインダーと、光拡散剤である粒子との屈折率差が変動して、光拡散の具合（光拡散性能）が変動して、スクリーンの輝度や視野角が大きく変動してしまうという問題がある。
【００１６】
上記特許文献１では、外観性に優れた、高精細、高解像度のレンズアレイシートおよび透過型スクリーンを達成しているが、光拡散性粘着層の光学特性の温度依存性までは考慮されていないものである。
【発明の開示】
【発明が解決しようとする課題】
【００１７】
本発明は、上記の問題を解決し、レンズアレイシート及び透過型スクリーンとしての画面の上下左右の視野角、特に上下の視野角を、映像光の色のにじみや、シャープ性の低下や解像度の低下を招くことなく制御することができ、液晶プロジェクションテレビ等の透過型スクリーンに使用される外観性に優れた高精細、高解像度のレンズアレイシートを提供し、温度変化に対して安定した光学特性を示すレンズアレイシートおよびそのレンズアレイシートを用いた透過型スクリーンを提供することを目的とする。
【課題を解決するための手段】
【００１８】
本発明は上記問題を解決するためのものであり、本発明の請求項１に係る発明は、視野角を制御するレンズアレイフィルムと該レンズアレイフィルムを支持する透明基材との間に光拡散性粘着剤層を設けたレンズアレイシートにおいて、光拡散性粘着剤層のバインダー樹脂のガラス転移点（Tg）が２５℃以上であり、該粘着剤層を介して前記レンズアレイフィルムと透明基材とが積層されてなることを特徴とするレンズアレイシートである。
【００１９】
本発明の請求項２に係る発明は、上記請求項１に係るレンズアレイシートにおいて、前記光拡散性粘着剤層が、第１の粘着剤層と、第２の粘着剤層とからなる２層構成であって、前記第２の粘着剤層には光拡散剤が混入されており、前記第１の粘着剤層には光拡散剤が混入されていないことを特徴とするレンズアレイシートである。
【００２０】
本発明の請求項３に係る発明は、上記請求項１に係るレンズアレイシートにおいて、前記光拡散性粘着剤層が、第１の粘着剤層と、第２の粘着剤層と、第３の粘着剤層とからなる３層構成であって、中間層の前記第２の粘着剤層には光拡散剤が混入されており、前記第１の粘着剤層および第３の粘着剤層には光拡散剤が混入されていないことを特徴とするレンズアレイシートである。
【００２１】
本発明の請求項４に係る発明は、上記請求項１乃至３のいずれか１項に係るレンズアレイシートにおいて、前記光拡散性粘着剤層の厚さが１０〜１００μｍの範囲であることを特徴とするレンズアレイシートである。
【００２２】
本発明の請求項５に係る発明は、上記請求項１乃至４のいずれか１項に係るレンズアレイシートをフレネルレンズシートと組み合わせてなることを特徴とする透過型スクリーンである。
【発明の効果】
【００２３】
本発明の請求項１に係る発明によれば、透過型スクリーンの視野角を制御するレンズアレイシートのレンズアレイフィルムと、そのレンズアレイフィルムを支持する透明基材との間に光拡散性粘着剤層を設け、その粘着剤層を介して積層されている構成であるから、
光拡散性の粘着剤層を映像光が結像するレンズアレイフィルムの近傍、例えばレンズアレイフィルムに隣接して積層配置することができる。
【００２４】
そのために、光拡散性の粘着剤層の厚みを、レンズアレイフィルムと透明基材との積層接着性を損なわない範囲に極力薄くすることができることから、透過型スクリーン用のレンズアレイシートとして、その画面の上下左右の視野角、特に上下の視野角を、映像光の色のにじみ、シャープ性の低下や解像度の低下を招くことなく制御することができ、且つ、液晶プロジェクションテレビ等の透過型スクリーンに使用される外観性に優れた高精細、高解像度のレンズアレイシートおよび透過型スクリーンを提供することができる。
【００２５】
また、その光拡散性粘着剤層のバインダー樹脂のガラス転移点（Tg）を、２５℃以上に設定したため、レンズアレイシート及び透過型スクリーンの使用温度範囲内（０℃〜４０℃）の温度変化に対して、充分に安定な光学特性を示すレンズアレイシート及び透過型スクリーンを提供できるものである。
【００２６】
また、本発明の請求項２に係る発明によれば、光拡散性粘着剤層が、第１の粘着剤層と第２の粘着剤層とからなる２層構成であり、レンズアレイシートにおけるレンチキュラーフィルムなどのレンズアレイフィルムと、それを支持する透明基材との接着力を十分に保持することができ、剥がれや浮きの発生も回避でき、信頼性が高く且つ高品質のレンズアレイシート及び透過型スクリーンが得られる。また、第２の粘着剤層のバインダー樹脂のガラス転移点（Tg）が２５℃以上であるため、温度変化に対して充分に安定な光学特性を示すレンズアレイシート及び透過型スクリーンを提供することができるものである。
【００２７】
また、本発明の請求項３に係る発明によれば、光拡散性粘着剤層が、第１の粘着剤層と第２の粘着剤層と第３の粘着剤層とからなる３層構成であり、レンズアレイシートにおけるレンチキュラーフィルムなどのレンズアレイフィルムと、それを支持する透明基材との接着力を十分に保持することができ、剥がれや浮きの発生も回避でき、信頼性が高く且つ高品質のレンズアレイシート及び透過型スクリーンが得られる。また、第２の粘着剤層のバインダー樹脂のガラス転移点（Tg）が２５℃以上であるため、温度変化に対して充分に安定な光学特性を示すレンズアレイシート及び透過型スクリーンを提供することができるものである。
【発明を実施するための最良の形態】
【００２８】
以下に、本発明の実施の形態を図面に基づいて詳細に説明する。
【００２９】
＜第１の実施の形態＞
図１は、本発明のレンズアレイシート、及びそのレンズアレイシートを用いた透過型スクリーンの第１の実施の形態を模式的に示した垂直断面図である。図１に示すように、本発明の透過型スクリーンは、一例として、テレビジョンプロジェクターから発散投影される映像光Ｌの入射側より、順次、フレネルレンズシート１と、所定の離間距離を置いて配置されるレンズアレイシート２との組み合わせにより構成されている。
【００３０】
フレネルレンズシート１は、透明な樹脂製の基材層１ａに、鋸刃形状のフレネルレンズ層１ｂが同心円上に形成されたものであり、透明板状の基材層１ａの片面に、同心円状にフレネル凹凸が形成されたフレネルレンズ層１ｂが設けられて構成されている。なお、前記フレネルレンズシート１は、基材層１ａとフレネルレンズ層１ｂの各々層を積層接着して一体化した構造であってもよいし、積層接着されない一体構造であってもよい。
【００３１】
液晶プロジェクションテレビのテレビジョンプロジェクター（発散投影レンズ系) は、フレネルレンズシート１の基材層１ａ側に所定距離を置いて配置されていて、該プロジェ
クターからの投影映像光Ｌは、フレネルレンズシート１に投影入射した後、フレネルレンズシート１のフレネルレンズ層１ｂから平行な投影映像光Ｌ1 となって出射するようになっている。
【００３２】
フレネルレンズトート１のフレネルレンズ層１ｂ側には、所定の間隔をおいて、レンズアレイフィルム３を備えたレンズアレイシート２が平行に設けられていて、これらフレネルレンズシート１とレンズアレイシート２とにより、本発明の透過型スクリーンが構成されている。このレンズアレイシート２は、フレネルレンズトート１の平行な投影映像光Ｌ1 を微細に分割して集光Ｌ2 として集光させ、スクリーンの左右方向、又は上下左右方向の観察視野の視野角を制御するためのものである。
【００３３】
レンズアレイシート２のレンズアレイフィルム３のレンズアレイ形状は、本発明においては特に限定されるものではないが、例えば図１に示すような微細なかまぼこ状のシリンドリカルレンズの多数本を平行にストライプ状に配置したレンチキュラーレンズアレイ、あるいは図示しないが微細なキュービクルレンズ（凸レンズ）の多数個を規則的に配置したマイクロレンズアレイ、微細なプリズムレンズの多数個を規則的に配置したプリズムレンズアレイなどがある。
【００３４】
本発明の実施の形態の説明においては、図１に示すように、レンズアレイシート２としてレンチキュラーレンズアレイフィルム３を用いたレンチキュラーレンズアレイシート２による場合について以下に説明する。レンチキュラーレンズアレイシート２は、フレネルレンズトート１の平行な投影映像光Ｌ1 を微細に分割して集光光Ｌ2Sとして集光させ、スクリーンの観察左右方向への視野角を制御するためのものである。
【００３５】
このレンチキュラーレンズアレイシート２は、図１に示すように、順次積層されたかまぼこ凸状の微細幅のシリンドリカルレンズを平行ストライプ状に配列したシリンドリカルレンズアレイ３ａと基材フィルム３ｂとからなるレンチキュラーレンズアレイフィルム３と、該基材フィルム３ｂ面に必要に応じて設けた光透過性の感光性樹脂層４と、該基材フィルム３ｂ面若しくは該感光性樹脂層４面に設けた遮光層５と、光拡散剤８を配合した光透過性粘着剤層６と、板状の光透過性の透明基材７とが、この順に積層されて構成されている。
【００３６】
前記遮光層５は、図１に示すようにレンズアレイフィルム３を構成するシリンドリカルレンズアレイ３ａにより基材フィルム３ｂ側に集光光Ｌ2 として集光する映像光Ｌの集光領域（シリンドリカルレンズアレイ３ａのシリンドリカルレンズ山部と相対する基材フィルム３ｂ面の映像光Ｌが集光する所定幅の集光領域）を除く非集光部（シリンドリカルレンズアレイ３ａのシリンドリカルレンズ谷部と相対する基材フィルム３ｂ面の映像光Ｌが集光しない所定幅の非集光領域）に対応して配置されている。
【００３７】
本発明の透過型スクリーンに用いるフレネルレンズシート１は、ポリスチレン樹脂、アクリル樹脂、ポリカーボネート樹脂、塩化ビニル樹脂等の基材を加熱し、熱溶融状態で平プレスにてフレネルレンズの逆形状を有する金型を用いて前記基材面を型押しする方法により鋸刃状にフレネルレンズ部（層）を形成することができる。また、エクストルーダによる溶融押出成形にて、溶融状態で押し出される上記樹脂による基材表面を、フレネルレンズの逆形状を有するエンボスロール金型を用いて型押しする方法により鋸刃状フレネルレンズ部（層）を設けることもできる。さらには、紫外線硬化型樹脂又は電子線硬化型樹脂を用いて、例えば、その樹脂をフレネルレンズの逆形状を有するエンボスロール金型の成型面に塗布し、基材をそのエンボスロール金型の塗布された樹脂面に供給して、その基材を介して紫外線または電離放射線の照射により、前記樹脂を硬化させると同時にその樹脂硬化成型物からなる鋸刃状のフレネルレンズ部（層）を基材に重合接着せしめ、転写し
て形成することもできる。
【００３８】
レンズアレイシート２（レンチキュラーレンズアレイシート）を構成する前記レンズアレイフィルム３のレンズアレイ３ａ（レンチキュラーレンズアレイ）は、垂直方向に縦長の複数本のかまぼこ凸状の微細幅のシリンドリカルレンズを、平行にストライプ状に配列したものであり、映像光Ｌをスクリーンに対して水平方向（スクリーンに向かう映像観察者の左右方向）に屈折させて、各々シリンドリカルレンズのレンズ山部に相対する基材フィルム３ｂの光出射側の集光領域に集光させる作用を有するのである。
【００３９】
レンチキュラーレンズフィルム３を構成するレンズアレイ３ａ及び基材フィルム３ｂの材質は、本発明においては特に限定されるものではないが、基材フィルム３ｂの材質としては、例えば飽和ポリエステル樹脂（ポリエチレンテレフタレート）からなるフィルム基材が好適に用いられる。
【００４０】
レンチキュラーレンズアレイフィルム３の基材フィルム３ｂ上に凸状のかまぼこレンズ状のシリンドリカルレンズアレイ３ａを形成する方法は、本発明においては特に限定されるものではないが、例えば、紫外線硬化型樹脂又は電子線硬化型樹脂を主体とする樹脂組成物を用いて、その硬化物からなるレンズアレイ３ａを形成する方法が、生産性やレンズの成形精度等の点から好適に用いられる。
【００４１】
上記紫外線硬化型樹脂又は電子線硬化型樹脂の樹脂組成物としては、本発明においては特に限定されるものではないが、例えばウレタンアクリレート、エポキシアクリレート系樹脂が望ましい。紫外線硬化型樹脂又は電子線硬化型樹脂の硬化物からなるレンズアレイ３ａの形成方法は、前記樹脂組成物をレンズの逆形状を有するエンボスロール金型の成型面に塗布し、透明フィルム基材をエンボスロール金型に供給して、その基材を樹脂組成物面に被覆した後、該基材を介して紫外線または電離放射線の照射により、前記樹脂組成物を硬化させると同時に、その樹脂組成物の硬化成型物からなるレンズアレイ３ａを基材に重合接着せしめる方法等によって形成できる。
【００４２】
レンズアレイフィルム３の基材フィルム３ｂ上に形成される前記遮光層５は、光吸収性の暗色調（ブラック、ダークブルー等）に着色された光吸収性層であり、スクリーンから出射する映像光Ｌが、スクリーンの観察面側に入射する外光（ノイズ光）等によって映像コントラストが低下しないように、外光を吸収するための機能を備えたものである。該遮光層５は、レンチキュラーレンズアレイフィルム３の基材３ｂの映像光Ｌの出射面側にストライプ状に並列に形成されていて、この遮光層５は、基材３ｂの光出射面の映像光Ｌがシリンドリカルレンズ（レンチキュラーレンズ）によって集光しない非集光領域に形成されている。
【００４３】
上記遮光層５の形成方法は、本発明においては特に限定するものではないが、例えば、光吸収性の遮光性暗色調インキ（紫外線硬化型インキ）を用いてレンズアレイフィルム３の基材フィルム３ｂの光出射面に直接、印刷法によりパターン印刷形成し、紫外線照射により硬化乾燥させて形成することができる。
【００４４】
また、前記遮光層５の形成方法としては、ネガ型（露光硬化型）の透明な感光性樹脂液（フォトレジスト）をレンズアレイフィルム３の基材フィルム３ｂの光出射面に塗布して感光性樹脂層４を形成した後、レンズアレイ３ａ側から紫外線露光し、レンズアレイ３ａのレンズ山部と相対する感光性樹脂層４に遮光層５となるパターンを集光させて露光し、露光された部分（集光領域）の感光性樹脂層４を硬化乾燥させた後、感光性樹脂層４上に光吸収性の遮光性暗色調染料・顔料粉末を散布して、未露光部（非集光領域）の未硬化（未乾燥）の感光性樹脂層４に染料・顔料粉末を付着させて着色した後、紫外線露光により
着色した未露光部（非集光領域）の感光性樹脂層４を硬化乾燥させることにより遮光層５を形成することができる。
【００４５】
上記遮光層５上には、光拡散剤８が混入された光拡散性粘着剤層６を積層し、この粘着剤層６を介して、さらに板状の透明基材７を積層して一体化することによりレンチキュラーシート２が得られる。
【００４６】
光拡散性粘着剤層６を構成する透明性の粘着材料としては、アクリル系粘着剤やアクリル系粘着性樹脂が使用でき、粘着剤層６のガラス転移点は２５℃以上が好ましい。また粘着材料中に混入する光拡散剤８としては、このアクリル系粘着剤やアクリル系粘着性樹脂とは異なる屈折率を持つ、シリカ、炭酸カルシウム等の無機フィラーや、アクリル樹脂、シリコーン樹脂、スチレン樹脂等の有機ビーズ、またはガラスビーズなどの微粉末を適量混入することができる。
【００４７】
光拡散性粘着剤層６に混入する光拡散剤８の好ましい混入量としては、１〜５０％の範囲で適宜選択できる。混入量が１％より少ない場合は、光拡散効果が十分に得られない。また、５０％より多い場合は、粘着剤層６の膜としての凝集力が不足して十分な接着力得られない。また、光拡散性粘着剤層６の厚みとしては、光拡散性と接着力を保持するために１０〜１００μｍの範囲が好ましい。
【００４８】
透明基材７としては、例えば０．５〜３ｍｍの厚さの板で、剛性を保つことのできるものとしてポリエステル樹脂、アクリル樹脂、ポリスチレン樹脂、ポリ塩化ビニル樹脂等の透明な合成樹脂又はガラス板を用いることができる。また、０．０７５〜０．２５ｍｍの厚さで、薄型化を図ることができる透明基材７として、ポリカーボネートやポリエチレンテレフタレート等のプラスチックシートやフィルムを用いることができる。
【００４９】
＜第２の実施の形態＞
図２は、本発明のレンズアレイシート及びそのレンズアレイシートを用いた透過型スクリーンの他の実施の形態を説明する平面図であり、レンズアレイシート２を構成するレンズアレイフィルム３と透明基材７とを接着する光拡散性粘着剤層６が、レンズアレイフィルム３を接着する光拡散剤８を含まない第１の粘着剤層６ａと、透明基材７を接着する光拡散剤８を含む第２の粘着剤層６ｂとの二層構成となっている。
【００５０】
＜第３の実施の形態＞
図３は、本発明のレンズアレイシート及びそのレンズアレイシートを用いた透過型スクリーンのその他の実施の形態を説明する平面図であり、レンズアレイシート２を構成するレンズアレイフィルム３と透明基材７とを接着する光拡散性粘着剤層６が、レンズアレイフィルム３を接着する光拡散剤８を含まない第１の粘着剤層６ａと、光拡散剤８を含む第２の粘着剤層６ｂと、透明基材７を接着する第３の粘着剤層６ｃとからなる三層構成となっている。
【００５１】
光拡散性粘着剤層６を、図２に示すように光拡散剤８を含まない第１の粘着剤層６ａと光拡散剤８を含む第２の粘着剤層６ｂとの二層構成、又は図３に示すように光拡散剤８を含まない第１の粘着剤層６ａと光拡散剤８を含む第２の粘着剤層６ｂと光拡散剤８を含まない第３の粘着剤層６ｃとの三層構成とすることにより、レンズアレイフィルム３と、それを支持する透明基材７との接着力を保持するための粘着剤層の厚さを光拡散剤８を含まない粘着剤層によって十分に確保しつつ、光拡散剤８を含む第２の粘着剤層６ｂの厚さを調整することにより、レンズアレイシート及びそのレンズアレイシートを用いたスクリーンの光拡散性能を自在に制御することができる。例えば、光拡散剤８を含む第２の粘着剤層６ｂの厚さを、より厚くすることにより光拡散性能を向上（スクリーン視野角を広く）
させたり、より薄くすることにより光拡散性能を低下（スクリーン視野角を狭く）させたりすることができ、剥がれや浮きの発生も回避され、信頼性が高く、且つ高品質のレンズアレイシート及び透過型スクリーンが得られる。
【実施例】
【００５２】
以下に本発明のレンズアレイシートの具体的実施例について説明する。
【００５３】
＜実施例１＞
図１に示すように透過型スクリーンに用いるレンズアレイシート２を構成する光拡散性粘着剤層６の透明性の粘着剤として、ガラス転移点Ｔｇが１８０℃のアクリル系接着剤を用い、該粘着剤中に混入する光拡散剤８として、メタクリルスチレン共重合フィラーを用いて、光拡散性粘着剤を作成し、透過型スクリーンに用いるレンズアレイシート２の光拡散性粘着剤層６を膜厚４０〜５５μｍにて形成した。
【００５４】
＜実施例２＞
実施例１における透明性の粘着剤として、ガラス転移点Ｔｇが１０５℃のアクリル系接着剤を用いた以外は、上記実施例１と同様にして透過型スクリーンに用いるレンズアレイシート２の光拡散性粘着剤層６を膜厚４０〜５５μｍにて形成した。
【００５５】
＜実施例３＞
実施例１における透明性の粘着剤として、ガラス転移点Ｔｇが６５℃のアクリル系接着剤を用いた以外は、上記実施例１と同様にして透過型スクリーンに用いるレンズアレイシート２の光拡散性粘着剤層６を膜厚４０〜５５μｍにて形成した。
【００５６】
＜実施例４＞
実施例１における透明性の粘着剤として、ガラス転移点Ｔｇが２５℃のアクリル系接着剤を用いた以外は、上記実施例１と同様にして透過型スクリーンに用いるレンズアレイシート２の光拡散性粘着剤層６を膜厚４０〜５５μｍにて形成した。
【００５７】
＜比較例１＞
実施例１における透明性の粘着剤として、ガラス転移点Ｔｇが１０℃のアクリル系接着剤を用いた以外は、上記実施例１と同様にして透過型スクリーンに用いるレンズアレイシート２の光拡散性粘着剤層６を膜厚４０〜５５μｍにて形成した。
【００５８】
＜比較例２＞
実施例１における透明性の粘着剤として、ガラス転移点Ｔｇが−１６℃のアクリル系接着剤を用いた以外は、上記実施例１と同様にして透過型スクリーンに用いるレンズアレイシート２の光拡散性粘着剤層６を膜厚４０〜５５μｍにて形成した。
【００５９】
＜比較例３＞
実施例１における透明性の粘着剤として、ガラス転移点Ｔｇが−２８℃のアクリル系接着剤を用いた以外は、上記実施例１と同様にして透過型スクリーンに用いるレンズアレイシート２の光拡散性粘着剤層６を膜厚４０〜５５μｍにて形成した。
【００６０】
上記実施例１〜４、及び比較例１〜３のようにして得られたレンズアレイシート２（レンチキュラーレンズアレイシート）について、その環境温度を変化させてピークゲインを測定した。表１は、環境温度を１０℃〜４０℃に変化させたとき（環境温度２５℃時のピークゲインの値を基準とした場合）のピークゲインの値の変動を変化率（％）として示したものである。
【００６１】
【表１】
2007316465.tif 000003
レンズアレイシート２のピークゲインの許容変動幅は変化率で±５％以内が望ましい。表１によれば、光拡散性粘着層６の粘着剤を構成するバインダー樹脂のガラス転移転Ｔｇが２５℃以上では、ピークゲインの温度変化に対する安定性が確保され、評価が○〜◎であって目標を達成し、それ以下のガラス転移点では、変動幅が大きく目標を満たさないことが判明した。
【００６２】
上記実施例１〜４で得られるレンズアレイシート２（レンチキュラーレンズアレイシート）は、プロジェクターからの投影光が結像する部分となるレンズアレイフィルム３の光出射面（必要に応じて設けた感光性樹脂層４、遮光層５）の近傍に光拡散性粘着剤層６が設けられるため、映像光Ｌの色のにじみが発生せず、また光拡散性粘着剤層６の厚みがμｍオーダーと薄膜化されることにより、迷光のない、高精細、高解像度のレンズアレイシート及び透過型スクリーンが得られる。また、その光拡散性粘着剤層６における粘着剤のバインダー樹脂のガラス転移点Ｔｇが２５℃以上であるため、環境温度変化に対して、十分に安定した光学特性を示すレンズアレイシート及び透過型スクリーンを得ることができるものである。
【図面の簡単な説明】
【００６３】
【図１】本発明の一実施例における光拡散性粘着剤層を備えたレンズアレイシートの一例としてのレンチキュラーレンズアレイシートとフレネルシートを組み合わせた透過型スクリーンを模式的に示した平面断面図である。
【図２】本発明の他の実施例における二層構成の光拡散性粘着剤層を備えたレンズアレイシートの一例としてのレンチキュラーレンズアレイシートとフレネルシートを組み合わせた透過型スクリーンを模式的に示した平面断面図である。
【図３】本発明のその他の実施例における三層構成の光拡散性粘着剤層を備えたレンズアレイシートの一例としてのレンチキュラーレンズアレイシートとフレネルシートを組み合わせた透過型スクリーンを模式的に示した平面断面図である。
【図４】従来のレンズアレイシートの一例としてのレンチキュラーレンズアレイシートとフレネルシートを組み合わせた透過型スクリーンを模式的に示した平面断面図である。
【符号の説明】
【００６４】
１…フレネルレンズシート
１ａ…基材層
１ｂ…フレネルレンズ層
２…レンズアレイシート
３ａ…レンズアレイ
３ｂ…基材フィルム
４…感光性樹脂層
５…遮光層
６…光拡散性粘着剤層
６ａ…第１の粘着剤層（光拡散剤を含まない）
６ｂ…第２の粘着剤層（光拡散剤を含む）
６ｃ…第３の粘着剤層（光拡散剤を含まない）
７…透明基材層
８…光拡散剤
【図１】
2007316465.tif 000004
【図２】
2007316465.tif 000005
【図３】
2007316465.tif 000006
【図４】
2007316465.tif 000007